(57)【要約】      （修正有）【課題】化粧品や光学電子部品用に好適で、高散乱性と流動性に優れ、分散性やハンドリングに優れる新規なポリアミド多孔質粉末及びポリアミド多孔質粒子を提供する。【解決手段】一方の側に膨らみ２を有し、反対側に欠損部３を有するポリアミド多孔質粒子を、個数百分率で３０％以上含む球状ポリアミド多孔質粉末、及び一方の側に膨らみを有し、反対側に欠損部を有するポリアミド多孔質粒子。並びにポリアミド多孔質粒子が球晶構造から成る粒子。ポリアミド多孔質粒子は、ポリアミド溶液、ポリアミドの非溶媒及び水を混合し、一時的に透明で均一な混合溶液を形成させ、時間の経過を得てポリアミドを析出させる方法により製造する。【選択図】図１
2006348281.tif 000002
【特許請求の範囲】
【請求項１】
一方の側に膨らみを有し、反対側に欠損部を有するポリアミド多孔質粒子を、個数百分率で３０％以上含む球状ポリアミド多孔質粉末。
【請求項２】
ポリアミド多孔質粒子が球晶構造からなる粒子である請求項１に記載の球状ポリアミド多孔質粉末。
【請求項３】
数平均粒子径が２〜３０μｍの範囲にある請求項１に記載の球状ポリアミド多孔質粉末。
【請求項４】
ＢＥＴ比表面積が１〜２０ｍ2／ｇの範囲にある請求項１に記載の球状ポリアミド多孔質粉末。
【請求項５】
一方の側に膨らみを有し、反対側に欠損部を有するポリアミド多孔質粒子を、個数百分率で５０％以上含む請求項１に記載の球状ポリアミド多孔質粉末。
【請求項６】
一方の側に膨らみを有し、反対側に欠損部を有するポリアミド多孔質粒子を、個数百分率で７０％以上含む請求項１に記載の球状ポリアミド多孔質粉末。
【請求項７】
一方の側に膨らみを有し、反対側に欠損部を有するポリアミド多孔質粒子の欠損部が平坦な面を有している請求項１に記載の球状ポリアミド多孔質粉末。
【請求項８】
一方の側に膨らみを有し、反対側に欠損部を有するポリアミド多孔質粒子の欠損部の先端が尖っている請求項１に記載の球状ポリアミド多孔質粉末。
【請求項９】
一方の側に膨らみを有し、反対側に欠損部を有するポリアミド多孔質粒子の欠損部の先端の角度が１０〜１２０度の範囲にある請求項８に記載の球状ポリアミド多孔質粉末。
【請求項１０】
一方の側に膨らみを有し、反対側に欠損部を有するポリアミド多孔質粒子。
【請求項１１】
球晶構造からなる粒子である請求項１０に記載のポリアミド多孔質粒子。
【請求項１２】
欠損部が平坦な面を有している請求項１０に記載のポリアミド多孔質粒子。
【請求項１３】
欠損部の先端が尖っている請求項１０に記載のポリアミド多孔質粒子。
【請求項１４】
欠損部の先端の角度が１０〜１２０度の範囲にある請求項１３に記載のポリアミド多孔質粒子。
【発明の詳細な説明】
【技術分野】
【０００１】
本発明は、球状ポリアミド多孔質粉末及びポリアミド多孔質粒子に関する。
【背景技術】
【０００２】
ポリアミド多孔質粉末は、クレンジングマスクなどの化粧品原料、クロマトグラフィーの充填剤として利用することが検討されている。また、各種触媒の担体あるいは吸着剤として、食品工業や医療分野などに利用することも検討されている。さらに、ポリアミド粒子に着色剤を担持させて電子写真のトナーとして利用したり、表示機器などの電子材料として利用したりすることも検討されている。
ポリアミド多孔質粉末としては、次に述べるような種々の粒子形状のものが開発されている。
【０００３】
特許文献１には、数平均粒子径が１〜３０μｍ、ＢＥＴ比表面積が１００〜８００００ｍ2／ｋｇである、球晶構造からなる球状のポリアミド多孔質粒子が開示されている。
【０００４】
特許文献２には、粒子長が０．５〜２５μｍで、Ｌ／Ｄ（粒子長／粒子径）が３〜５０で、比表面積が０．１〜１０ｍ2／ｇである、楕円状、筒状、ダンベル状または鼓状の形状を有するポリアミド多孔質粒子が開示されている。
【０００５】
特許文献３には、厚さが０．２μｍ以下の薄片からなるポリアミド多孔質粒子であって、各片が互いに連結して頂点が粒子の中心に向いた円錐形とピラミッド状との間の幾何学形状を有する空洞部を形成している、砂漠のバラ構造を有するポリアミド多孔質粒子が開示されている。
【特許文献１】特開２００２−８０６２９号公報
【特許文献２】特開２００４−５１７５１号公報
【特許文献３】特許第３０６５３２０号公報
【発明の開示】
【発明が解決しようとする課題】
【０００６】
本発明の目的は、新規なポリアミド多孔質粉末及びポリアミド多孔質粒子を提供することにある。
【課題を解決するための手段】
【０００７】
本発明は、一方の側に膨らみを有し、反対側に欠損部を有するポリアミド多孔質粒子（以下、Ｃ型ポリアミド多孔質粒子という）を、個数百分率で３０％以上含む球状ポリアミド多孔質粉末にある。
【０００８】
本発明はまた、Ｃ型ポリアミド多孔質粒子、すなわち一方の側に膨らみを有し、反対側に欠損部を有するポリアミド多孔質粒子にもある。本発明のＣ型ポリアミド多孔質粒子は、単一粒子そのものが球晶構造からなり、その粒子の一部が欠落した欠損部を有するものであることが好ましい。なお、本発明において、「単一粒子そのものが球晶構造からなる」とは、単一粒子が、粒子の中心付近の単数又は複数の核から高分子フィブリルが三次元等方あるいは放射状に成長して形成した結晶性高分子特有の球晶構造からなることを意味する。単一粒子が球晶構造からなることは、透過型電子顕微鏡（ＴＥＭ）による粒子断面の観察結果や、偏光顕微鏡による直交ニコル下での光透過性の観察結果により確認することができる。
【０００９】
本発明の球状ポリアミド多孔質粉末の好ましい態様は次の通りである。
（１）ポリアミド多孔質粒子が球晶構造からなる粒子である。
（２）数平均粒子径が２〜３０μｍの範囲にある。
（３）ＢＥＴ比表面積が１〜２０ｍ2／ｇの範囲にある。
（４）Ｃ型ポリアミド多孔質粒子を、個数百分率で５０％以上含む。
（５）Ｃ型ポリアミド多孔質粒子を、個数百分率で７０％以上含む。
【００１０】
本発明のＣ型ポリアミド多孔質粒子の好ましい態様は、次の通りである。
（１）球晶構造からなる粒子である。
（２）欠損部が平坦な面を有している。
（３）欠損部の先端が尖っている。
（４）尖った欠損部の先端の角度が１０〜１２０度の範囲にある。
【発明の効果】
【００１１】
本発明のＣ型ポリアミド多孔質粒子は、多孔構造を有しており、膨らみ部と欠損部とで光の反射角や屈折角が異なるため、欠損部を有しない球状のポリアミド多孔質粒子とは異なる光の散乱効果を有する。また、本発明のＣ型ポリアミド多孔質粒子は、楕円状、筒状、ダンベル状、鼓状及び砂漠のバラ構造などの膨らみ部を有しないポリアミド多孔質粒子と比べて流動性が高く、分散性やハンドリングに優れている。
従って、本発明のＣ型ポリアミド多孔質粒子を含む球状ポリアミド多孔質粉末は、新規な光散乱性と高い分散性を有するポリアミド多孔質粉末として、化粧品組成物や表示機器などの光学電子部品の材料として有用である。
【発明を実施するための最良の形態】
【００１２】
本発明の球状ポリアミド多孔質粉末は、Ｃ型ポリアミド多孔質粒子を、個数百分率で３０％以上含む。Ｃ型ポリアミド多孔質粒子の含有量は、個数百分率で、好ましくは５０％以上、より好ましくは７０％以上で、かつ通常は９９質量％以下である。球状ポリアミド多孔質粉末に含まれるＣ型以外のポリアミド多孔質粒子は、欠損部を有しない球状ポリアミド多孔質粒子であることが好ましい。Ｃ型以外のポリアミド多孔質粒子は、球晶構造からなることが好ましい。
【００１３】
図１に、本発明のポリアミド多孔質粉末に含まれるＣ型ポリアミド多孔質粒子の一例の模式図を示す。
図１において、Ｃ型ポリアミド多孔質粒子１は、表面が球状面の多孔構造を有する膨らみ部２（多孔構造は省略）と、表面が平坦面の欠損部３とからなる。欠損部３の先端の角度（開き角度）θは、５〜１８０度の範囲にあることが好ましく、１０〜１２０度の範囲にあることが特に好ましい。Ｃ型ポリアミド多孔質粒子１は、球晶構造からなるポリアミド多孔質粒子の一部が欠落した形で欠損部３が形成された構造であることが好ましい。
本発明において、Ｃ型ポリアミド多孔質粒子は欠損部が膨らみ部と異なった光の反射角や屈折角を有する形状であれば、欠損部の表面は必ずしも平坦面である必要はなく、欠損部の表面が膨らんでいる勾玉状及び欠損部の表面が凹んだ半弓状であってもよい。
【００１４】
本発明の球状ポリアミド多孔質粉末は、数平均粒子径が２〜３０μｍの範囲にあることが好ましく、２〜２５μｍの範囲にあることがより好ましく、４〜２０μｍの範囲にあることが特に好ましい。また、球状ポリアミド多孔質粉末の数平均粒子径（Ｄｎ）に対する体積平均粒子径（Ｄｖ）との比（粒子径分布、ＰＤＩ＝Ｄｖ／Ｄｎ）は１．０〜２．５の範囲にあることが好ましく、１．０〜１．８の範囲にあることが特に好ましい。
【００１５】
ここで、数平均粒子径（Ｄｎ）及び体積平均粒子径（Ｄｖ）は、それぞれＣ型ポリアミド多孔質粒子を含む個々のポリアミド多孔質粒子を球状粒子と見なして測定した円相当径から下記の式を用いて算出することができる。
【数１】
2006348281.tif 000003
（ここで、Ｘｉは、ポリアミド多孔質粒子の円相当径であり、ｎは、円相当径の測定個数である。）
【００１６】
本発明の球状ポリアミド多孔質粉末は、ＢＥＴ比表面積が１〜２０ｍ2／ｇの範囲にあることが好ましく、２〜１５ｍ2／ｇの範囲にあることがより好ましく、４〜１２ｍ2／ｇの範囲にあることが特に好ましい。また、球状ポリアミド多孔質粉末の数平均粒子径から算出される比表面積（Ｓ0＝６／（ρ×Ｄｎ）、ρはポリアミドの密度、Ｄｎは数平均粒子径）とＢＥＴ比表面積（Ｓ）との比（多孔度指数、ＲＩ＝Ｓ／Ｓ0）は４〜６０の範囲にあることが好ましく、５〜４０の範囲にあることが特に好ましい。
【００１７】
本発明の球状ポリアミド多孔質粉末は、粒子内空孔率が３０〜７０％の範囲にあることが好ましい。粒子内空孔率は、下記の式より算出することができる。
【００１８】
粒子内空孔率（％）＝Ｐ／（Ｐ＋１／ρ）×１００
（ここで、Ｐは、ポリアミド多孔質粒子の粒子内累積細孔容積であり、ρは、多孔質粒子を形成しているポリアミドの密度である。）
【００１９】
本発明の球状ポリアミド多孔質粉末は、融点が１１０℃以上であることが好ましく、１４０〜２８０℃の範囲にあることが特に好ましい。また、球状ポリアミド多孔質粉末の結晶化度は４０％以上であることが好ましく、４５％以上であることが特に好ましい。結晶化度は、下記の式により算出することができる。
【００２０】
結晶化度（％）＝△Ｈobc／△Ｈm×１００
（ここで、△Ｈobcは、ポリアミド多孔質粒子の融解熱量であり、△Ｈmは、多孔質粒子を形成しているポリアミドの１００％結晶化度の融解熱量である。）
【００２１】
本発明の球状ポリアミド多孔質粉末は、かさ密度が０．１〜０．４ｇ／ｍＬの範囲にあることが好ましく、０．２〜０．３ｇ／ｍＬの範囲にあることが特に好ましい。
【００２２】
本発明の球状ポリアミド多孔質粉末及びＣ型ポリアミド多孔質粒子は、脂肪族及び芳香族のポリアミド、又はこれらの共重合体から製造することができる。原料となるポリアミドの例としては、ポリアミド６、ポリアミド６６、ポリアミド１１、ポリアミド１２、ポリアミド６１０、ポリアミド６６／６Ｔ（Ｔは、テレフタル酸成分を表す）を挙げることができる。ポリアミドは、末端基としてアミノ基をカルボキシル基よりも多く含む方が好ましい。
【００２３】
ポリアミドの分子量は、数平均分子量として３０００〜５００００の範囲にあることが好ましく、５０００〜２００００の範囲にあることが特に好ましい。
【００２４】
本発明の球状ポリアミド多孔質粉末は、ポリアミド溶液、ポリアミドの非溶媒及び水を混合し、一時的に透明で均一な混合溶液を作成し、その後ポリアミドを析出させる方法により得ることができる。
【００２５】
ポリアミド溶液の溶媒（ポリアミドの良溶媒）の例としては、芳香族アルコール、ギ酸及び硫酸を挙げることができる。これらは二種以上を混合して用いることができる。
芳香族アルコールの例としては、フェノール、クロロフェノール、及びクレゾールを挙げることができる。
【００２６】
ポリアミド溶液中のポリアミド濃度は、好ましくは０．１〜３０質量％の範囲、さらに好ましくは０．２〜２５質量％の範囲である。
【００２７】
ポリアミド溶液には、凝固点降下剤を添加してもよい。凝固点降下剤としては、ポリアミド溶液中のポリアミドを析出させない範囲であれば、ポリアミドの非溶媒を用いてもよい。凝固点降下剤の例としては、水、メタノール、エタノール、１−プロパノール、２−プロパノール、１−ブタノール、２−ブタノール、２−メチル−１−プロパノール、２−メチル−２−プロパノール、１−ペンタノール、１−ヘキサノール、エチレングリコール、トリエチレングリコール、プロピレングリコール、グリセリンおよびジグリセリンを挙げることができる。これらは二種以上を混合して用いることができる。
【００２８】
ポリアミドの非溶媒は、ポリアミド溶液と水とが少なくとも部分的に相容するものが好ましい。ポリアミドの非溶媒の例としては、脂肪族アルコール及び脂肪族ケトンを挙げることができる。これらは二種以上を混合して用いることができる。
【００２９】
脂肪族アルコール及び脂肪族ケトンは、沸点が１００℃以下であることが好ましい。
脂肪族アルコールは、一価アルコールであっても多価アルコールであってもよい。脂肪族アルコールの例としては、メタノール、エタノール、１−プロパノール、２−プロパノール、１−ブタノール、２−ブタノール、２−メチル−１−プロパノール、２−メチル−２−プロパノール、１−ペンタノール、１−ヘキサノール、エチレングリコール、トリエチレングリコール、プロピレングリコール、グリセリンおよびジグリセリンを挙げることができる。
脂肪族ケトンの例としては、アセトン及びメチルエチルケトンを挙げることができる。
【００３０】
球状ポリアミド多孔質粉末の製造にあたり、ポリアミド溶液と非溶媒及び水との配合割合は、ポリアミド溶液に対して非溶媒及び水の合計量が質量比で５倍以上（特に６〜２０倍の範囲）とすることが好ましい。
非溶媒と水との配合割合は、ポリアミド溶液中のポリアミドの数平均分子量によって好適な範囲が異なる。例えば、ポリアミドの分子量が１３０００である場合は、非溶媒と水との割合は、非溶媒と水との合計量に対する水の百分率（水／（非溶媒＋水）×１００）が２０質量％以上（特に２０〜５０質量％の範囲）とすることが好ましい。ポリアミドの分子量が８０００である場合は、非溶媒と水との割合は、非溶媒と水との合計量に対する水の百分率（水／（非溶媒＋水）×１００）が１０質量％以上（特に１０〜５０質量％の範囲）とすることが好ましい。
【００３１】
本発明の球状ポリアミド多孔質粉末は、ポリアミド溶液、ポリアミドの非溶媒及び水を混合し、一時的に透明で均一な混合溶液を形成させて、時間的な経過を経て、例えば０．１秒〜２４０分、好ましくは１秒〜１２０分程度の経過後、ポリアミドを析出させる方法により製造することができる。球状ポリアミド多孔質粉末の製造に際して、一時的にであっても均一な混合溶液を形成することが重要である。混合溶液からポリアミドを析出させる温度は、１０〜６０℃が好ましい。
【００３２】
ポリアミド溶液、ポリアミドの非溶媒及び水の添加順序については、ポリアミド溶液、非溶媒及び水の混合溶液が一時的に透明で均一に保たれていればよく、特に添加順序には制限はなく、いかなる順序、方法でもよい。すなわち、混合溶液の作成には、１）ポリアミド溶液に、非溶媒を添加し、次に水を加える、２）非溶媒と水とを混合して、ポリアミド溶液に加える、３）ポリアミド溶液に、水を添加し、次に非溶媒を加えるなどの方法を利用することができる。
【００３３】
均一で透明な混合溶液を早く形成させるために、溶液に適当な攪拌を与えてもよい。攪拌装置としては、例えば、モータ付き攪拌機及びマグネチックスターラーなどの回転式攪拌機、Ｖブレンダー、手振動及びバイブレータなどの振動式攪拌機を用いることができる。均一で透明な混合溶液を形成した後は、溶液に攪拌を与える必要はない。特に、ポリアミド粒子が析出し始めた以降は、混合溶液を静置しておくことが好ましい。
【００３４】
混合溶液中に析出したポリアミド粒子は、遠心分離、濾過、デカンテーションなどの通常の方法で溶液から分離することができる。例えば、ポリアミド粒子が析出した溶液にメタノールを加え、遠心分離などの方法で、ポリアミド粒子を分離することができる。また、析出したポリアミド粒子は、数回メタノールやアセトンなどで洗浄し、遠心分離などの方法で分離してもよい。さらに、析出したポリアミド粒子を加熱した脂肪族アルコール（例えば、メタノール、エタノール、イソプロパノール）で洗浄してもよい。洗浄後のポリアミド粒子は、熱風乾燥、噴霧乾燥、真空乾燥及び振動乾燥で乾燥してもよい。
【実施例】
【００３５】
本実施例において、ポリアミド粉末の粒子形状、Ｃ型ポリアミド多孔質粒子の含有量、Ｃ型ポリアミド多孔質粒子の欠損部の平均開き角度、数平均粒子径、体積平均粒子径、粒子径分布、比表面積、多孔度指数、粒子内空孔率及び結晶化度の測定は次のように行なった。
【００３６】
（粒子形状、Ｃ型ポリアミド多孔質粒子の含有量、欠損部の平均開き角度）
粒子形状の確認、並びにＣ型ポリアミド多孔質粒子の含有量及び欠損部の開き角度の測定は、走査型電子顕微鏡を用いて行なった。
Ｃ型ポリアミド多孔質粒子の含有量は、粒子１００個中のＣ型ポリアミド多孔質粒子の個数百分率として算出した。欠損部の平均開き角度は、Ｃ型ポリアミド多孔質粒子２０個の開き角度を分度器で測定して、その平均値とした。
【００３７】
（数平均粒子径、体積平均粒子径、粒子径分布）
ポリアミド粉末を電解液に分散させた懸濁液を調製し、この懸濁液中のポリアミド粒子５００００個について円相当粒子径を、コールターカウンターを用いて測定して、前述の式により、数平均粒子径、体積平均粒子径、粒子径分布（ＰＤＩ）を算出した。
【００３８】
（比表面積、多孔度指数）
ポリアミド粉末の比表面積は、窒素吸着によるＢＥＴ法で３点測定を行なった。この値から、前に述べた式に従って多孔度指数を算出した。
【００３９】
（粒子内空孔率）
粒子内空孔率（％）は、水銀ポロシメータにより得られた細孔径に対する累積細孔容積曲線から、累積細孔容積曲線が最も大きく変化している点（変曲点）の細孔径から直径０．０３５μｍの細孔径までの累積細孔容積を粒子内累積細孔容積として求め、前に述べた式に従って算出した。ポリアミド６の密度は、１．１８ｇ／ｍＬとした。
【００４０】
（結晶化度）
ポリアミド粉末の結晶化度は、ＤＳＣ（示差走査熱量計）を用いて、流速４０ｍＬ／分の窒素気流中にて、昇温速度５℃／分の条件にて結晶融解熱量（△Ｈobc）を測定して、前に述べた式に従って算出した。ポリアミド６の１００％結晶化度の融解熱量は４５ｃａｌ／ｇとした。
【００４１】
［実施例１］
ポリアミド６（数平均分子量：８０００）１０質量部を、温度５０℃のフェノール８１質量部に溶解し、次いでメタノール９質量部を添加して、ポリアミド濃度１０質量％のポリアミド溶液を調製した。このポリアミド溶液１０．５ｇを容量２００ｍＬのフラスコに投入し、液温を２５℃に調節した。次いで、ポリアミド溶液をマグネチックスターラーにて攪拌しながら、そこに液温２５℃に調節したメタノール６３．２ｇと水２６．３ｇとからなる非溶媒混合液を全量投入した。混合液投入後、１分間攪拌を続けて均一な混合溶液とした後、攪拌を止めた。攪拌を止めてから２分間後にポリアミド６が析出した。さらに、混合溶液の液温を２５℃に保持しながら、２４時間静置して、ポリアミド６を析出させた。
析出したポリアミド６粒子は、遠心分離装置にて回収し、メタノールとアセトンにて繰り返し洗浄した後、乾燥した。
【００４２】
得られたポリアミド６粉末の走査型電子顕微鏡写真を図２に示す。図２に示すように、個数百分率で９０％以上のポリアミド６粒子がＣ型の多孔質粒子であることが確認された。Ｃ型ポリアミド多孔質粒子の欠損部の平均開き角度は７０度であった。
得られたポリアミド６粉末の数平均粒子径は９．３μｍ、体積平均粒子径は１１．５μｍ、粒子径分布（ＰＤＩ）は１．２４であった。比表面積は５．４ｍ2／ｇであり、多孔度指数（ＲＩ）は９．５であった。粒子内空孔率５８％であり、結晶化度は５２％であった。
また、得られたＣ型ポリアミド多孔質粒子を透過型顕微鏡（ＴＥＭ）で断面観察を行った結果、中心の核より結晶が成長していることが確認でき、単一粒子そのものが球晶構造を有することがわかった。さらに、Ｃ型ポリアミド多孔質粒子を偏光顕微鏡で観察した結果、直交ニコル下で光が透過することが確認され、このことからもＣ型ポリアミド多孔質粒子の単一粒子そのものは球晶構造を有することが確認された。
【００４３】
［実施例２］
ポリアミド６に、数平均分子量１３０００のポリアミド６を用い、ポリアミド溶液、非溶媒混合液、及びそれらの混合溶液の液温を２２℃に調節すること以外は、実施例１と同様にして、ポリアミド６粉末を製造した。
【００４４】
得られたポリアミド６粉末を走査型電子顕微鏡にて観察したところ、個数百分率で９０％以上のポリアミド６粒子がＣ型の多孔質粒子であることが確認された。Ｃ型ポリアミド多孔質粒子の欠損部の平均開き角度は２０度であった。
得られたポリアミド６粉末の数平均粒子径は９．３μｍ、体積平均粒子径は１０．４μｍ、粒子径分布（ＰＤＩ）は１．１２であった。比表面積は１０．３ｍ2／ｇであり、多孔度指数（ＲＩ）は１８．８であった。粒子内空孔率５０％であり、結晶化度は５２％であった。
また、得られたＣ型ポリアミド多孔質粒子を透過型顕微鏡（ＴＥＭ）で断面観察を行った結果、中心の核より結晶が成長していることが確認でき、単一粒子そのものが球晶構造を有することがわかった。さらに、Ｃ型ポリアミド多孔質粒子を偏光顕微鏡で観察した結果、直交ニコル下で光が透過することが確認され、このことからもＣ型ポリアミド多孔質粒子の単一粒子そのものは球晶構造を有することが確認された。
【００４５】
［実施例３］
ポリアミド溶液に、ポリアミド６（数平均分子量：１３０００）１０質量部を、温度５０℃のフェノール８１質量部に溶解し、次いで水９質量部を添加して調製した、ポリアミド濃度１０質量％のポリアミド溶液を用いること以外は、実施例１と同様にして、ポリアミド６粉末を製造した。
【００４６】
得られたポリアミド６粉末を走査型電子顕微鏡にて観察したところ、個数百分率で９０％以上のポリアミド６粒子がＣ型の多孔質粒子であることが確認された。Ｃ型ポリアミド多孔質粒子の欠損部の平均開き角度は６０度であった。
得られたポリアミド６粉末の数平均粒子径は７．２μｍ、体積平均粒子径は８．１μｍ、粒子径分布（ＰＤＩ）は１．１２であった。比表面積は５．３ｍ2／ｇであり、多孔度指数（ＲＩ）は７．５であった。粒子内空孔率４１％であり、結晶化度は４６％であった。
また、得られたＣ型ポリアミド多孔質粒子を透過型顕微鏡（ＴＥＭ）で断面観察を行った結果、中心の核より結晶が成長していることが確認でき、単一粒子そのものが球晶構造を有することがわかった。さらに、Ｃ型ポリアミド多孔質粒子を偏光顕微鏡で観察した結果、直交ニコル下で光が透過することが確認され、このことからもＣ型ポリアミド多孔質粒子の単一粒子そのものは球晶構造を有することが確認された。
【図面の簡単な説明】
【００４７】
【図１】本発明のポリアミド多孔質粉末に含まれるＣ型ポリアミド多孔質粒子の一例の模式図である。
【図２】本実施例１で製造したポリアミド６粉末の走査型電子顕微鏡写真である。
【符号の説明】
【００４８】
１  Ｃ型ポリアミド多孔質粒子
２  膨らみ部（多孔構造は省略）
３  欠損部
【図１】
2006348281.tif 000004
【図２】
2006348281.tif 000005